(57)【要約】【課題】汚染性（特に埃拭き取り性）の良好な反射防止層が形成された反射防止フィルムを提供すること。【解決手段】透明基板の片面に直接または他の層を介してハードコート層が設けられており、さらに当該ハードコート層の表面に反射防止層が積層された反射防止フィルムにおいて、前記反射防止層が、屈折率：ｎｄ ２０≦１．４９を満足する、少なくとも二種類の低屈折率材料によって形成された、ポリシロキサン構造を主成分とする（Ａ）とフッ素含有材料を主成分とする（Ｂ）の乾燥硬化膜であり、前記反射防止層の表面を羊毛で擦ったときに生じる摩擦帯電量（Ａ）が、−１〜＋２ＫＶであることことを特徴とする反射防止フィルム。【選択図】        図１
2004160736.tif 000002
【特許請求の範囲】
【請求項１】
透明基板の片面に直接または他の層を介してハードコート層が設けられており、さらに当該ハードコート層の表面に反射防止層が積層された反射防止フィルムにおいて、
前記反射防止層が、屈折率：ｎｄ ２０≦１．４９を満足する、少なくとも二種類の低屈折率材料によって形成された、ポリシロキサン構造を主成分とする（Ａ）とフッ素含有材料を主成分とする（Ｂ）の乾燥硬化膜であり、
前記反射防止層の表面を羊毛で擦ったときに生じる摩擦帯電量（Ａ）が、−１〜＋２ＫＶであることことを特徴とする反射防止フィルム。
【請求項２】
反射防止フィルムを、６０℃、９０％ＲＨの環境下で４８時間放置し、８０℃で１０分間乾燥した後に、表面を羊毛で擦ったときに生じる摩擦帯電量（Ｂ）と、前記摩擦帯電量（Ａ）との差（Ｂ−Ａ）が、±０．５ＫＶ以内であることを特徴とする請求項１記載の反射防止フィルム。
【請求項３】
前記ポリシロキサン構造を主成分とする（Ａ）が、反射防止層として形成される乾燥硬化膜中の乾燥硬化物として、固形分重量比１０〜８０重量％であることを特徴とする請求項１または２記載の反射防止フィルム。
【請求項４】
ハードコート層が、紫外線硬化型樹脂より形成されており、ｎｄ ２０（２０℃の屈折率）が１．４９以上であることを特徴とする請求項１〜３のいずれかに記載の反射防止フィルム。
【請求項５】
ハードコート層の表面が平滑形状であることを特徴とする請求項１〜４のいずれかに記載の反射防止フィルム。
【請求項６】
ハードコート層の表面が凹凸形状となっており防眩性を有することを特徴とする請求項１〜４のいずれかに記載の反射防止フィルム。
【請求項７】
偏光子の片面または両面に、請求項１〜６のいずれかに記載の反射防止フィルムの透明基材が保護フィルムとして用いられていることを特徴とする偏光板。
【請求項８】
偏光板と請求項１〜６のいずれかに記載の反射防止フィルムとが積層されていることを特徴とする偏光板。
【請求項９】
光学素子の片面又は両面に、請求項１〜６のいずれかに記載の反射防止フィルム、または請求項７〜８のいずれかに記載の偏光板が積層されていることを特徴とする光学素子。
【請求項１０】
請求項１〜６のいずれかに記載の反射防止フィルム、請求項７〜８のいずれかに記載の偏光板、または請求項９記載の光学素子を使用した画像表示装置。
【発明の詳細な説明】
【０００１】
【発明の属する技術分野】
本発明は、液晶ディスプレイ（ＬＣＤ）、有機ＥＬ表示装置、ＰＤＰなどの画像表示装置において画面の視認性の低下を抑えるために用いられている反射防止フィルム、当該反射防止フィルムが設けられている偏光板、さらには光学素子に関する。また当該反射防止フィルム、偏光板または光学素子が装着されている画像表示装置に関する。
【０００２】
【従来の技術】
液晶パネルは近年の研究開発によりディスプレイとしての確固たる地位を確保しつつある。しかし、明るい照明下での使用頻度の高いカーナビゲーション用モニターやビデオカメラ用モニターは表面反射による視認性の低下が顕著である。そのため液晶パネルに用いる偏光板には反射防止処理を施すことが必要不可欠になりつつあり、屋外使用頻度の高い液晶ディスプレイのほとんどには反射防止処理を施した偏光板が使用されている。
【０００３】
反射防止処理は、一般的に真空蒸着法やスパッタリング法、ＣＶＤ法等のドライ処理法により、屈折率の異なる材料からなる複数の薄膜の多層積層体を作製し、可視光領域の反射をできるだけ低減させるような設計が行われている。しかし、上記のドライ処理での薄膜の形成には真空設備が必要であり、処理費用が非常に高価となる。そのため、最近ではウエットコーティングでの反射防止膜の形成により反射防止処理を行った反射防止フィルムを作製している。反射防止フィルムの構成は、通常、基材となる透明基板／ハードコート性付与のための樹脂層／低屈折率の反射防止層からなる構成となっている。かかる反射防止フィルムにおいて、反射率の観点からハードコート層には高屈折率が求められ、反射防止層にはより低い屈折率が求められる。
【０００４】
前記反射防止層を形成する低屈折率材料としては、屈折率や防汚染性の観点からフッ素含有ポリマーなどが用いられている。また、より低い屈折率を満たす材料としてアルコキシシランやオルガノアルコキシシランのゾル−ゲル反応を利用してポーラスな構造によって低い屈折率を得る方法などが一般的になっている。しかし、上記ゾル−ゲル反応では、反応性を制御してポーラスな構造を得ようとするため低温で焼成しようとすると、どうしても硬化に時間がかかり、短時間で十分な耐擦傷性の反射防止層を形成することができない。また上記ゾル−ゲル反応で得られる皮膜表面は汚染性の点でも問題があった。
【０００５】
また、反射防止層にポリシロキサン構造を有するフッ素含有化合物を用いることが提案されている（たとえば、特許文献１参照。）。かかるフッ素含有化合物による反射防止層の形成は、均一な反応であり、また液安定性と硬化後の膜の均一性に優れ、汚染性もある程度は良好である。しかし、前記フッ素含有化合物は硬化反応速度がやや遅く、やはり低温での焼成では硬化に時間がかかる。たとえば、偏光板の保護フィルムとして賞用されるトリアセチルセルロースフィルムを透明基板として用い、この上にハードコート層を介して上記フッ素含有化合物による反射防止層を形成するときなどのように、高い温度での焼成が難しい場合には、十分な耐擦傷性を得るのに、１００℃前後の温度で数日のキュア（エージング）時間が必要となる。
【０００６】
また、前記フッ素含有化合物により形成される反射防止層が、汚染性（特に埃拭き取り性）を十分に発揮するには、コロナ処理等を施すことが必要であった。また、前記フッ素含有化合物により形成される反射防止層は、使用環境下での影響を受けやすく、コロナ処理等を施した場合であっても汚染性が低下していた。たとえば、冬の乾燥した時期は埃を拭き取りにくくなっていた。
【０００７】
【特許文献１】
特開平９−２０８８９８号公報（第１−２頁）
【０００８】
【発明が解決しようとする課題】
本発明は、ハードコート層が設けられ透明基板のハードコート層の表面に、コーティングによって低屈折率の反射防止層が積層された反射防止フィルムであって、汚染性（特に埃拭き取り性）の良好な反射防止層が形成された反射防止フィルムを提供することを目的とする。
【０００９】
また当該反射防止フィルムが設けられている偏光板を提供すること、さらには光学素子を提供することを目的とする。また当該反射防止フィルム、偏光板または光学素子が装着されている表示装置を提供することを目的とする。
【００１０】
【課題を解決するための手段】
本発明者らは前記課題を解決すべく鋭意検討を重ねた結果、以下に示す反射防止フィルムにより前記目的を達成できることを見出し、本発明を完成するに到った。
【００１１】
すなわち本発明は、透明基板の片面に直接または他の層を介してハードコート層が設けられており、さらに当該ハードコート層の表面に反射防止層が積層された反射防止フィルムにおいて、
前記反射防止層が、屈折率：ｎｄ ２０≦１．４９を満足する、少なくとも二種類の低屈折率材料によって形成された、ポリシロキサン構造を主成分とする（Ａ）とフッ素含有材料を主成分とする（Ｂ）の乾燥硬化膜であり、
前記反射防止層の表面を羊毛で擦ったときに生じる摩擦帯電量（Ａ）が、−１〜＋２ＫＶであることことを特徴とする反射防止フィルム、に関する。
【００１２】
上記本発明の反射防止フィルムは、前記フッ素含有材料を主成分とする（Ｂ）により防汚性を向上させるとともに、ポリシロキサン構造を主成分とする（Ａ）により反射防止特性と耐擦傷性を両立させることができる。このように薄膜形成時の反応性を制御するタイプのゾル−ゲルコーティング材料（塗工液）によって比較的低温下における短時間の硬化によっても耐擦傷性、汚染性の良好な反射防止層形成でき、生産性よく反射防止フィルムが得られる。
【００１３】
また、こうして形成された低屈折率の反射防止層とハードコート層との密着性は、フッ素含有材料を主成分とする（Ｂ）を単独で有する反射防止層に比べて向上しており密着性の信頼性試験などでハードコート層と反射防止層の界面で剥離が生じることはない。
【００１４】
また、前記反射防止層の表面を羊毛で擦ったときに生じる摩擦帯電量（Ａ）は、−１〜＋２ＫＶになるように制御されている。摩擦帯電量（Ａ）が前記範囲に制御されていれば、防汚性、特に埃拭き取り性が良好である。摩擦帯電量（Ａ）は−０．８〜＋１．８ＫＶになるように制御されているのが好ましい。なお、摩擦帯電量（Ａ）の測定は詳しくは実施例の記載による。
【００１５】
前記反射防止フィルムは、６０℃、９０％ＲＨの環境下で４８時間放置し、８０℃で１０分間乾燥した後に、表面を羊毛で擦ったときに生じる摩擦帯電量（Ｂ）と、前記摩擦帯電量（Ａ）との差（Ｂ−Ａ）が、±０．５ＫＶ以内であることが好ましい。
【００１６】
本発明の反射防止フィルムは、かかる湿熱環境下におかれた場合にも、摩擦帯電量の変化が±０．５ＫＶ以内と少なく、経時的な汚染性の変化が少ない。前記の差（Ｂ−Ａ）は小さいほど好ましく、±０．３ＫＶ以内であるのが好ましい。なお、摩擦帯電量（Ｂ）は、摩擦帯電量（Ａ）と同様の方法により測定される。また、摩擦帯電量（Ｂ）も摩擦帯電量（Ａ）と同様に、−１〜＋２ＫＶの範囲、さらには−０．８〜＋１．８ＫＶであるのが好ましい。
【００１７】
なお、前記摩擦帯電量（Ａ）、摩擦帯電量（Ｂ）と前記摩擦帯電量（Ａ）との差（Ｂ−Ａ）が前記範囲になるように反射防止層を制御するには、ポリシロキサン構造を主成分とする（Ａ）の含有量を調整する方法、反射防止層の形成後にコロナ処理等の表面処理を実施して反射防止層の最表面のフッ素基の存在比を調整する方法を好適に採用できる。
【００１８】
前記反射防止フィルムにおいて、前記ポリシロキサン構造を主成分とする（Ａ）が、反射防止層として形成される乾燥硬化膜中の乾燥硬化物として、固形分重量比１０〜８０重量％であることが好ましい。
【００１９】
前記ポリシロキサン構造を主成分とする（Ａ）となる低屈折率材料は反応性が早く、これを単独で反射防止層の形成に用いた場合には不均一な膜を形成しやすく、膜も緻密に形成されるため屈折率の値もｎｄ ２０（２０℃の屈折率）が＝１．４５前後になり、反射率（屈折率に依存）が上がる。そのため、反射防止層の形成には、反射率、ハードコート層との密着性および防汚性（特に埃拭き取り性）のバランスの観点より、前記ポリシロキサン構造を主成分とする（Ａ）の前記固形分重量比を１０〜８０重量％とするのが好ましい。前記ポリシロキサン構造を主成分とする（Ａ）の前記固形分重量比は、ハードコート層との密着性の点からは２０重量％以上とするのがより好ましく、当該固形分重量比を上げれば上げるほど緻密な膜が形成され、膜強度もそれに伴い上昇する。一方、低反射および防汚性（特に埃拭き取り性）の観点を考慮すると、前記ポリシロキサン構造を主成分とする（Ａ）の前記固形分重量比は、８０重量％以下とするのが好ましい。より好ましくは５０重量％以下、さらに好ましくは４０重量％以下である。なお反射防止層（低屈折率層）は、前記屈折率が、一般的に１．４５以下、さらには１．４１以下のものが好適である。また反射率は３％程度以下、さらには２．５％以下のものが好適である。
【００２０】
前記反射防止フィルムにおいて、ハードコート層が、紫外線硬化型樹脂より形成されており、ｎｄ ２０（２０℃の屈折率）が１．４９以上であることが好ましい。
【００２１】
ハードコート層の形成は、紫外線硬化型樹脂による硬化処理にて、簡単な加工操作にて効率よく樹脂皮膜層を形成することができる。また、低屈折率の反射防止層に対し、屈折率は  ｎｄ ２０（２０℃の屈折率）が１．４９以上、さらには１．５２以上であるものが好ましい。
【００２２】
前記反射防止フィルムは、ハードコート層の表面を平滑形状とすることができる。また前記反射防止フィルムは、ハードコート層の表面を凹凸形状として防眩性を有することができる。ハードコート層の表面を凹凸形状とすることにより光拡散性を付与した防眩性フィルムとすることができる。
【００２３】
また本発明は、偏光子の片面または両面に、前記反射防止フィルムが保護フィルムとして用いられていることを特徴とする偏光板、に関する。また本発明は、偏光板と前記反射防止フィルムとが積層されていることを特徴とする偏光板、に関する。また本発明は、光学素子の片面又は両面に、前記反射防止フィルム、または前記偏光板が積層されていることを特徴とする光学素子、に関する。本発明の反射防止フィルムは各種の用途に用いることができ、たとえば、光学素子に用いられる。本発明の反射防止フィルムを積層した偏光板は、反射防止機能だけでなく、ハードコート性や耐擦傷性、耐久性などにも優れる。
【００２４】
さらには本発明は、前記反射防止フィルム、前記偏光板、または前記光学素子を使用した画像表示装置、に関する。
【００２５】
【発明の実施の形態】
以下に本発明の好ましい実施形態を、図面を参照しながら説明する。図１は、透明基板１上のハードコート層２の平滑表面に反射防止層３が積層された反射防止フィルムである。図２は、ハードコート層２中に微粒子４を分散させハードコート層２の表面を凹凸形状とした反射防止フィルムである。なお、図１、図２では、ハードコート層２を透明基板１上に直接積層しているが、ハードコート層２は複数設けることもでき、その間には、別途、易接着層、導電層、反射率低減の観点から設けられる高屈折率層等の他の層を形成することもできる。
【００２６】
透明基板１は、可視光の光線透過率に優れ（光線透過率９０％以上）、透明性に優れるもの（ヘイズ値１％以下）であれば特に制限はない。透明基板１としては、例えばポリエチレンテレフタレート、ポリエチレンナフタレート等のポリエステル系ポリマー、ジアセチルセルロース、トリアセチルセルロース等のセルロース系ポリマー、ポリカーボネート系ポリマー、ポリメチルメタクリレート等のアクリル系ポリマー等の透明ポリマーからなるフィルムがあげられる。またポリスチレン、アクリロニトリル・スチレン共重合体等のスチレン系ポリマー、ポリエチレン、ポリプロピレン、環状ないしノルボルネン構造を有するポリオレフィン、エチレン・プロピレン共重合体等のオレフィン系ポリマー、塩化ビニル系ポリマー、ナイロンや芳香族ポリアミド等のアミド系ポリマー等の透明ポリマーからなるフィルムもあげられる。さらにイミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマーや前記ポリマーのブレンド物等の透明ポリマーからなるフィルムなどもあげられる。特に光学的に複屈折の少ないものが好適に用いられる。偏光板の保護フィルムの観点よりは、トリアセチルセルロース、ポリカーボネート、アクリル系ポリマー、シクロオレフィン系樹脂、ノルボルネン構造を有するポリオレフィンなどが好適である。本発明は、トリアセチルセルロースのように、高い温度での焼成が難しい透明基材について好適である。なお、トリアセチルセルロースは、１３０℃以上ではフィルム中の可塑剤が揮発し特性が著しく低下する。
【００２７】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００２８】
偏光特性や耐久性などの点より、特に好ましく用いることができる透明基板は、表面をアルカリなどでケン化処理したトリアセチルセルロースフィルムである。透明基板１の厚さは、適宜に決定しうるが、一般には強度や取扱性等の作業性、薄層性などの点より１０〜５００μｍ程度である。特に２０〜３００μｍが好ましく、３０〜２００μｍがより好ましい。
【００２９】
また、基材フィルムは、できるだけ色付きがないことが好ましい。したがって、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００３０】
ハードコート層２はハードコート性に優れ、皮膜層形成後に十分な強度を持ち、光線透過率の優れたものであれば特に制限はない。当該ハードコート層２を形成する樹脂としては、熱硬化型樹脂、熱可塑型樹脂、紫外線硬化型樹脂、電子線硬化型樹脂、二液混合型樹脂などがあげられるが、これらのなかでも紫外線照射による硬化処理にて、簡単な加工操作にて効率よくハードコート層を形成することができる紫外線硬化型樹脂が好適である。
【００３１】
紫外線硬化型樹脂としては、ポリエステル系、アクリル系、ウレタン系、アミド系、シリコーン系、エポキシ系等の各種のものがあげられ、紫外線硬化型のモノマー、オリゴマー、ポリマー等が含まれる。好ましく用いられる紫外線硬化型樹脂は、例えば紫外線重合性の官能基を有するもの、なかでも当該官能基を２個以上、特に３〜６個有するアクリル系のモノマーやオリゴマーを成分を含むものがあげられる。また、紫外線硬化型樹脂には、紫外線重合開始剤が配合されている。
【００３２】
ハードコート層２の表面は微細凹凸構造にして防眩性を付与することができる。表面に微細凹凸構造を形成する方法は特に制限されず、適宜な方式を採用することができる。たとえば、前記ハードコート層２の形成に用いたフィルムの表面を、予め、サンドブラストやエンボスロール、化学エッチング等の適宜な方式で粗面化処理してフィルム表面に微細凹凸構造を付与する方法等により、ハードコート層２を形成する材料そのものの表面を微細凹凸構造に形成する方法があげられる。また、ハードコート層２上に別途ハードコート層２を塗工付加し、当該樹脂皮膜層表面に、金型による転写方式等により微細凹凸構造を付与する方法があげられる。また、図２のようにハードコート層２に微粒子４を分散含有させて微細凹凸構造を付与する方法などがあげられる。これら微細凹凸構造の形成方法は、二種以上の方法を組み合わせ、異なる状態の微細凹凸構造表面を複合させた層として形成してもよい。前記ハードコート層２の形成方法のなかでも、微細凹凸構造表面の形成性等の観点より、微粒子４を分散含有するハードコート層２を設ける方法が好ましい。
【００３３】
以下、微粒子４を分散含有させてハードコート層２を設ける方法について説明する。微粒子４としては、各種金属酸化物、ガラス、プラスティックなどの透明性を有するものを特に制限なく使用することができる。例えばシリカ、アルミナ、チタニア、酸化ジルコニウム、酸化カルシウム、酸化錫、酸化インジウム、酸化アンチモン等の無機系酸化物微粒子、ポリメチルメタクリレート、ポリスチレン、ポリウレタン、アクリル−スチレン共重合体、ベンゾグアナミン、メラミン、ポリカーボネート等の各種ポリマーからなる架橋又は未架橋の有機系微粒子やシリコーン系微粒子などがあげられる。なお、これらの形状は特に制限されずビーズ状の球形であってもよく、粉末等の不定型のものであってもよい。これら微粒子４は１種または２種以上を適宜に選択して用いることができる。微粒子の平均粒子径は１〜１０μｍ、好ましくは２〜５μｍである。また、微粒子には、屈折率制御や、導電性付与の目的で、金属酸化物の超微粒子などを分散、含浸しても良い。微粒子４の割合は、微粒子４の平均粒子径、ハードコート層の厚さ等を考慮して適宜に決定されるが、一般的に、樹脂１００重量部に対して、１〜２０重量部程度であり、さらには５〜１５重量部とするのが好ましい。
【００３４】
前記紫外線硬化型樹脂（ハードコート層２の形成）には、レベリング剤、チクソトロピー剤、帯電防止剤等の添加剤を用いることができる。チクソトロピー剤を用いると、微細凹凸構造表面における突出粒子の形成に有利である。チクソトロピー剤としては、０．１μｍ以下のシリカ、マイカ、スメクタイト等があげられる。
【００３５】
ハードコート層２の形成方法は特に制限されず、適宜な方式を採用することができる。たとえば、前記透明基板１上に、樹脂（微粒子４を適宜に含有する）を塗工し、乾燥後、硬化処理する。微粒子４を含有する場合には表面に凹凸形状を呈するようなハードコート層２を形成する。前記樹脂の塗工は、ファンテン、ダイコーター、キャスティング、スピンコート、ファンテンメタリング、グラビア等の適宜な方式で塗工される。なお、塗工にあたり、前記樹脂は、トルエン、酢酸エチル、酢酸ブチル、メチルエチルケトン、メチルイソブチルケトン、イソプロピルアルコール、エチルアルコール等の一般的な溶剤で希釈してもよく、希釈することなくそのまま塗工することもできる。また、ハードコート層２の厚さは特に制限されないが、０．５〜２０μｍ程度、特に１〜１０μｍとするのが好ましい。
【００３６】
ハードコート層２の表面には反射防止層３が積層される。反射防止層形成剤は、屈折率：ｎｄ ２０≦１．４９を満足する、少なくとも二種類の低屈折率材料を含有する。これら反射防止層形成剤により、ポリシロキサン構造を主成分とする（Ａ）とフッ素含有材料を主成分とする（Ｂ）の乾燥硬化膜が形成される。前記低屈折率材料は、反射防止層として形成される乾燥硬化膜中の乾燥硬化物のポリシロキサン構造を主成分とする（Ａ）とフッ素含有材料を主成分とする（Ｂ）が、通常、前記固形分重量比となる割合で配合されている。
【００３７】
ポリシロキサン構造を主成分とする（Ａ）の形成剤としては、アルコキシシシラン、アルコキシチタン等の金属アルコキシドを用いたゾル−ゲル系材料等があげられる。これらのなかでもアルコキシシランが好ましい。アルコキシシランの具体的は、テトラメトキシシラン、テトラエトキシシラン、テトラプロポキシシラン、テトライソプロポキシシラン、テトラブトキシシラン等のテトラアルコキシシラン類、メチルトリメトキシシラン、メチルトリエトキシシラン、メチルトリプロポキシシラン、メチルトリブトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ビニルトリメトキシシラン、ビニルトリエトキシシラン、３−グリシドキシプロピルトリメトキシシラン、３−グリシドキシプロピルトリエトキシシラン、３−メルカプトプロピルトリメトキシシラン、３−メルカプトプロピルトリエトキシシラン、フェニルトリメトキシシラン、フェニルトリエトキシシラン、３，４−エポキシシクロヘキシルエチルトリメトキシシラン、３，４−エポキシシクロヘキシルエチルトリメトキシシラン等のトリアルコキシシラン類、ジメチルジメトキシシラン、ジメチルジエトキシシラン、ジエチルジメトキシシラン、ジエチルジエトキシシラン等があげられる。これらアルコキシシランはその部分縮合物等として用いることができる。これらのなかでもテトラアルコキシシラン類またはこれらの部分縮合物等が好ましい。特に、テトラメトキシシラン、テトラエトキシシランまたはこれらの部分縮合物が好ましい。
【００３８】
フッ素含有材料を主成分とする（Ｂ）の形成剤としては、フッ素含有ポリマーがあげられる。フッ素含有ポリマーを形成するモノマーとしては、たとえば、テトラフロロエチレン、ヘキサフロロプロピレン、３，３，３−トリフロロプロピレン等のフロロオレフィン類；アルキルパーフロロビニルエーテル類もしくはアルコキシアルキルパーフロロビニルエーテル類；パーフロロ（メチルビニルエーテル）、パーフロロ（エチルビニルエーテル）、パーフロロ（プロピルビニルエーテル）、パーフロロ（ブチルビニルエーテル）、パーフロロ（イソブチルビニルエーテル）等のパーフロロ（アルキルビニルエーテル）類；パーフロロ（プロポキシプロピルビニルエーテル）等のパーフロロ（アルコキシアルキルビニルエーテル）類等があげられる。これらモノマーは１種または２種以上を使用でき、さらに他のモノマーと共重合することもできる。
【００３９】
またフッ素含有材料を主成分とする（Ｂ）の形成剤としては、パーフルオロアルキルアルコキシシラン等のフッ素を含有するゾル−ゲル系材料を用いることができる。パーフルオロアルキルアルコキシシランとしては、たとえば、一般式（１）：ＣＦ３  （ＣＦ２  ）ｎ  ＣＨ２  ＣＨ２  Ｓｉ（ＯＲ）３  （式中、Ｒは、炭素数１〜５個のアルキル基を示し、ｎは０〜１２の整数を示す）で表される化合物があげられる。具体的には、たとえば、トリフルオロプロピルトリメトキシシラン、トリフルオロプロピルトリエトキシシラン、トリデカフルオロオクチルトリメトキシシラン、トリデカフルオロオクチルトリエトキシシラン、ヘプタデカフルオロデシルトリメトキシシラン、ヘプタデカフルオロデシルトリエトキシシランなどがあげられる。これらのなかでも前記ｎが２〜６の化合物が好ましい。
【００４０】
低屈折率材料として、フッ素含有材料（特にフッ素系ポリマー）とポリシロキサン形成剤を用いる場合には、ケトン系溶媒とアルコール系溶媒を含む混合溶媒を用いるのが好ましい。ケトン系溶媒としては、アセトン、メチルエチルケトン、ジエチルケトン、メチルイソブチルケトン、シクロヘキサノン、シクロペンタノン等があげられる。またアルコール系溶媒としては、メタノール、エタノール、ｎ−プロピルアルコール、ｉ−プロピルアルコール、ｎ−ブタノール、ｉ−ブタノール、ｔ−ブタノール等があげられる。特に、ケトン系溶媒としてメチルエチルケトン、メチルイソブチルケトンと、アルコール系溶媒としては、エタノール、ｎ−ブタノール、ｔ−ブタノールを組み合わせるのが好ましい。これらはケトン系溶媒とアルコール系溶媒の割合は特に制限されないが、ケトン系溶媒：アルコール系溶媒（重量比）＝１：２０〜２０：１、さらには１：５〜５：１であるのが好ましい。
【００４１】
なお、反射防止層を形成する塗工液には、前記低屈折率成分に加えて、必要に応じて更に、相溶化剤、架橋剤、カップリング剤、酸化防止剤、紫外線吸収剤、屈折率調整剤などを適宜添加することができる。
【００４２】
前記ポリシロキサン構造を主成分とする（Ａ）の形成剤と、フッ素含有材料を主成分とする（Ｂ）の形成剤を含有する反射防止層形成剤は、これらを好ましくは前記割合となるように混合した溶液として調製できるが、これらは塗工の直前に混合するのが溶液の安定性の観点からは望ましい。
【００４３】
また反射防止層形成剤にはシリカ、アルミナ、チタニア、ジルコニア、フッ化マグネシウム、セリア等をアルコール溶媒に分散したゾルなどを添加しても良い。その他、金属塩、金属化合物などの添加剤を適宜に配合することができる。
【００４４】
反射防止層形成剤（溶液）を、前記ハードコート層２に塗工し、乾燥、硬化することにより反射防止層３が形成される。反射防止層３が形成は、溶媒の揮発とともにポリシロキサン構造を主成分とする（Ａ）の形成剤と、フッ素含有材料を主成分とする（Ｂ）の形成剤の硬化が進むことにより被膜形成するものである。上記反射防止層形成剤の塗工方法は特に制限されず、通常の方法、例えば、ディップ法、スピンコート法、刷毛塗り法、ロールコート法、フレキソ印刷法などがあげられる。
【００４５】
乾燥、硬化温度は特に制限されないが６０〜１５０℃、さらには７０〜１２０℃の低温において、１００時間以下、さらには０．５〜１０時間の短時間で行うことができる。なお、温度、時間は前記範囲に制限されず、適宜に調整できるのはもとよりである。加熱は、ホットプレート、オーブン、ベルト炉などの方法が適宜に採用される。
【００４６】
反射防止層の厚さは特に制限されないが、５０〜３００ｎｍ程度、特に７０〜〜１２０ｎｍとするのが好ましい。最も効果的には視感度の最も高い５５０ｎｍの波長光反射率を抑制する条件として、通常、厚み（ｎｍ）＝５５０（ｎｍ）／（４×反射防止層の屈折率）程度となるように設定するのが好ましい。
【００４７】
また、前記図１または図２の反射防止フィルムの透明基板１には、光学素子を接着することができる（図示せず）。また、光学素子（偏光子）に用いた保護フィルムを透明基材として、上記反射防止フィルムを作製することもできる。
【００４８】
光学素子としては、偏光子があげられる。偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等があげられる。これらのなかでもポリビニルアルコール系フィルムとヨウ素などの二色性物質からなる偏光子が好適である。これら偏光子の厚さは特に制限されないが、一般的に、５〜８０μｍ程度である。
【００４９】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸やヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸してもよし、また延伸してからヨウ素で染色してもよい。ホウ酸やヨウ化カリウムなどの水溶液中や水浴中でも延伸することができる。
【００５０】
前記偏光子は、通常、片側または両側に透明保護フィルムが設けられ偏光板として用いられる。透明保護フィルムは透明性、機械的強度、熱安定性、水分遮蔽性、等方性などに優れるものが好ましい。透明保護フィルムとしては前記例示の透明基板と同様の材料のものが用いられる。前記透明保護フィルムは、表裏で同じポリマー材料からなる透明保護フィルムを用いてもよく、異なるポリマー材料等からなる透明保護フィルムを用いてもよい。前記反射防止フィルムを、偏光子（偏光板）の片側または両側に設ける場合、反射防止フィルムの透明基板は、偏光子の透明保護フィルムを兼ねることができる。
【００５１】
その他、透明保護フィルムの偏光子を接着させない面は、ハードコート層やスティッキング防止を目的とした処理を施したものであってもよい。ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。また、スティッキング防止処理は隣接層との密着防止を目的に施される。なお、前記ハードコート層、スティッキング防止層等は、透明保護フィルムそのものに設けることができるほか、別途光学層として透明保護フィルムとは別体のものとして設けることもできる。
【００５２】
光学素子としては、実用に際して、前記偏光板に、他の光学素子（光学層）を積層した光学フィルムを用いることができる。その光学層については特に限定はないが、例えば反射板や半透過板、位相差板（１／２  や１／４等の波長板を含む）、視角補償フィルムなどの液晶表示装置等の形成に用いられることのある光学層を１層または２層以上用いることができる。特に、偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００５３】
反射型偏光板は、偏光板に反射層を設けたもので、視認側（表示側）からの入射光を反射させて表示するタイプの液晶表示装置などを形成するためのものであり、バックライト等の光源の内蔵を省略できて液晶表示装置の薄型化を図りやすいなどの利点を有する。反射型偏光板の形成は、必要に応じ、前記透明保護フィルム等を介して偏光板の片面に金属等からなる反射層を付設する方式などの適宜な方式にて行うことができる。
【００５４】
反射型偏光板の具体例としては、必要に応じマット処理した透明保護フィルムの片面に、アルミニウム等の反射性金属からなる箔や蒸着膜を付設して反射層を形成したものなどがあげられる。
【００５５】
反射板は前記偏光板の透明保護フィルムに直接付与する方式に代えて、その透明フィルムに準じた適宜なフィルムに反射層を設けてなる反射シートなどとして用いることもできる。なお反射層は、通常、金属からなるので、その反射面が透明保護フィルムや偏光板等で被覆された状態の使用形態が、酸化による反射率の低下防止、ひいては初期反射率の長期持続の点や、保護層の別途付設の回避の点などより好ましい。
【００５６】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵光源を用いて使用できるタイプの液晶表示装置などの形成に有用である。
【００５７】
偏光板に更に位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４  波長板（λ／４  板とも言う）が用いられる。１／２  波長板（λ／２  板とも言う）は、通常、直線偏光の偏光方向を変える場合に用いられる。
【００５８】
楕円偏光板はスーパーツイストネマチック（ＳＴＮ）型液晶表示装置の液晶層の複屈折により生じた着色（青又は黄）を補償（防止）して、前記着色のない白黒表示する場合などに有効に用いられる。更に、三次元の屈折率を制御したものは、液晶表示装置の画面を斜め方向から見た際に生じる着色も補償（防止）することができて好ましい。円偏光板は、例えば画像がカラー表示になる反射型液晶表示装置の画像の色調を整える場合などに有効に用いられ、また、反射防止の機能も有する。上記した位相差板の具体例としては、ポリカーボネート、ポリビニルアルコール、ポリスチレン、ポリメチルメタクリレート、ポリプロピレンやその他のポリオレフィン、ポリアリレート、ポリアミドの如き適宜なポリマーからなるフィルムを延伸処理してなる複屈折性フィルムや液晶ポリマーの配向フィルム、液晶ポリマーの配向層をフィルムにて支持したものなどがあげられる。位相差板は、例えば各種波長板や液晶層の複屈折による着色や視角等の補償を目的としたものなどの使用目的に応じた適宜な位相差を有するものであってよく、２種以上の位相差板を積層して位相差等の光学特性を制御したものなどであってもよい。
【００５９】
また上記の楕円偏光板や反射型楕円偏光板は、偏光板又は反射型偏光板と位相差板を適宜な組合せで積層したものである。かかる楕円偏光板等は、（反射型）偏光板と位相差板の組合せとなるようにそれらを液晶表示装置の製造過程で順次別個に積層することによっても形成しうるが、前記の如く予め楕円偏光板等の光学フィルムとしたものは、品質の安定性や積層作業性等に優れて液晶表示装置などの製造効率を向上させうる利点がある。
【００６０】
視角補償フィルムは、液晶表示装置の画面を、画面に垂直でなくやや斜めの方向から見た場合でも、画像が比較的鮮明にみえるように視野角を広げるためのフィルムである。このような視角補償位相差板としては、例えば位相差フィルム、液晶ポリマー等の配向フィルムや透明基材上に液晶ポリマー等の配向層を支持したものなどからなる。通常の位相差板は、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、例えばポリマーフィルムに熱収縮フィルムを接着して加熱によるその収縮力の作用下にポリマーフィルムを延伸処理又は／及び収縮処理したものや、液晶ポリマーを斜め配向させたものなどが挙げられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いうる。
【００６１】
また視認の広い視野角を達成する点などより、液晶ポリマーの配向層、特にディスコティック液晶ポリマーの傾斜配向層からなる光学的異方性層をトリアセチルセルロースフィルムにて支持した光学補償位相差板が好ましく用いうる。
【００６２】
偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一旦反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００６３】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００６４】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００６５】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を投下するタイプの輝度向上フィルムでは、そのまま偏光子に入射させることもできるが、吸収ロスを抑制する点よりその円偏光を位相差板を介し直線偏光化して偏光板に入射させることが好ましい。なお、その位相差板として１／４波長板を用いることにより、円偏光を直線偏光に変換することができる。
【００６６】
可視光域等の広い波長範囲で１／４波長板として機能する位相差板は、例えば波長５５０ｎｍの淡色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００６７】
なお、コレステリック液晶層についても、反射波長が相違するものの組み合わせにして２層又は３層以上重畳した配置構造とすることにより、可視光領域等の広い波長範囲で円偏光を反射するものを得ることができ、それに基づいて広い波長範囲の透過円偏光を得ることができる。
【００６８】
また、偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【００６９】
前記光学素子への反射防止フィルムの積層、さらには偏光板への各種光学層の積層は、液晶表示装置等の製造過程で順次別個に積層する方式にても行うことができるが、これらを予め積層したのものは、品質の安定性や組立作業等に優れていて液晶表示装置などの製造工程を向上させうる利点がある。積層には粘着層等の適宜な接着手段を用いうる。前記の偏光板やその他の光学フィルムの接着に際し、それらの光学軸は目的とする位相差特性などに応じて適宜な配置角度とすることができる。
【００７０】
前述した偏光板や、偏光板を少なくとも１層積層されている光学フィルム等の光学素子の少なくとも片面には、前記反射防止フィルムが設けられているが、反射防止フィルムが設けられていない面には、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００７１】
また上記に加えて、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層が好ましい。
【００７２】
粘着層は、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着層などであってもよい。
【００７３】
偏光板、光学フィルム等の光学素子への粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で光学素子上に直接付設する方式、あるいは前記に準じセパレータ上に粘着層を形成してそれを光学素子上に移着する方式などがあげられる。粘着層は、各層で異なる組成又は種類等のものの重畳層として設けることもできる。粘着層の厚さは、使用目的や接着力などに応じて適宜に決定でき、一般には１〜５００μｍであり、５〜２００μｍが好ましく、特に１０〜１００μｍが好ましい。
【００７４】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００７５】
なお本発明において、上記した光学素子を形成する偏光子や透明保護フィルムや光学層等、また粘着層などの各層には、例えばサリチル酸エステル系化合物やべンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【００７６】
本発明の反射防止フィルムを設けた光学素子は液晶表示装置等の各種装置の形成などに好ましく用いることができる。液晶表示装置の形成は、従来に準じて行いうる。すなわち液晶表示装置は一般に、液晶セルと光学素子、及び必要に応じての照明システム等の構成部品を適宜に組立てて駆動回路を組込むことなどにより形成されるが、本発明においては本発明による光学素子を用いる点を除いて特に限定はなく、従来に準じうる。液晶セルについても、例えばＴＮ型やＳＴＮ型、π型などの任意なタイプのものを用いうる。
【００７７】
液晶セルの片側又は両側に前記光学素子を配置した液晶表示装置や、照明システムにバックライトあるいは反射板を用いたものなどの適宜な液晶表示装置を形成することができる。その場合、本発明による光学素子は液晶セルの片側又は両側に設置することができる。両側に光学素子を設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００７８】
次いで有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００７９】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００８０】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００８１】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００８２】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００８３】
位相差板および偏光板は、外部から入射して金属電極で反射してきた光を偏光する作用を有するため、その偏光作用によって金属電極の鏡面を外部から視認させないという効果がある。特に、位相差板を１  ／４  波長板で構成し、かつ偏光板と位相差板との偏光方向のなす角をπ／４  に調整すれば、金属電極の鏡面を完全に遮蔽することができる。
【００８４】
すなわち、この有機ＥＬ表示装置に入射する外部光は、偏光板により直線偏光成分のみが透過する。この直線偏光は位相差板により一般に楕円偏光となるが、とくに位相差板が１  ／４  波長板でしかも偏光板と位相差板との偏光方向のなす角がπ／４  のときには円偏光となる。
【００８５】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【００８６】
【実施例】
以下に、実施例によって本発明を具体的に説明するが、本発明はこれら実施例によって何等限定されるものではない。
【００８７】
製造例
（偏光子の作成）
厚さ８０μｍのポリビニルアルコールフィルムを０．３％のヨウ素水溶液中で染色した後、４％のホウ酸、２％のヨウ化カリウム水溶液中で５倍まで延伸し、次いで５０℃で４分間乾燥させて偏光子を得た。
【００８８】
（偏光板の作成）
上記偏光子の両側に、ポリビニルアルコール系接着剤を塗布し、保護フィルムとして、厚さ８０μｍのトリアセチルセルロースフィルムを貼り合せて偏光板を作成した。
【００８９】
実施例１
（反射防止層形成剤の調製）
数平均分子量（ポリスチレン換算）５０００のポリフルオロオレフィン系樹脂（テトラフルオロエチレン／ヘキサフルオロプロピレン／プロピレン共重合体）１００部とＧＰＣによるエチレングリコール換算の相対分子量は９５０のシロキサンオリゴマー（テトラエトキシシランの部分縮重合物）３０部をメチルエチルケトン：メチルイソブチルケトン：インプロピルアルコール（重量比，１０：７０：２０）の混合溶媒に溶解し固形分濃度２％の塗工液を得た。なお、それぞれの材料を単体で皮膜化し、Ａｂｂｅ屈折率計を用いて測定した屈折率の値はそれぞれ、ポリフルオロオレフィン系樹脂が１．３８、シロキサンオリゴマーから得られるポリシロキサンが１．４５であった。
【００９０】
（ハードコート層の形成）
市販のウレタンアクリレート系紫外線硬化型樹脂１００ｇに、平均粒子径３．５μｍのポリスチレン粒子１２ｇを配合し分散したトルエン溶液を調製した。このトルエン溶液を、上記偏光板の片面（トリアセチルセルロースフィルム）上に、ワイヤーバーを用いて塗布し溶媒乾燥後に低圧ＵＶランプにて紫外線照射し、５μｍ厚みの防眩機能付きハードコート層を形成した。ハードコート層を形成した樹脂の屈折率は１．５２であった。
【００９１】
（反射防止層の形成）
続いて、上記で調製した塗工液をワイヤーバーを用いて硬化後の厚みが約１００ｎｍとなるように塗工し、９０℃で１時間加熱硬化して反射防止層を形成し、反射防止機能付き偏光板を作成した。反射防止層の屈折率は１．４０であった。また反射防止層は、乾燥硬化物として、ポリシロキサン構造を主成分とする（Ａ）の固形分重量比が約３０重量％であった。
【００９２】
実施例２
（反射防止フィルムの作成）
厚さ８０μｍのトリアセチルセルロースフィルム上に、紫外線硬化型アクリルハードコート樹脂のトルエン溶液を、ワイヤーバーを用いて塗布し溶媒乾燥後に低圧ＵＶランプにて紫外線照射し、５μｍ厚みのハードコート層を形成した。ハードコート層を形成した樹脂の屈折率は１．５１であった。次いで、実施例１と同様の塗工液により、実施例１と同様にして反射防止層を形成し、反射防止フィルムを作成した。
【００９３】
（反射防止機能付き偏光板の作成）
上記偏光子の片面に厚さ８０μｍのトリアセチルセルロースフィルムを、もう一方の片面に上記反射防止フィルムのトリアセチルセルロースフィルムを、ポリビニルアルコール系接着剤を介して接着して反射防止機能付き偏光板を作成した。
【００９４】
比較例１
実施例１の（反射防止層の形成）において、塗工液として、屈折率１．３８のフッ素変性アルコキシラン溶液を用いたこと以外は実施例１と同様にして反射防止機能付き偏光板を作成した。
【００９５】
比較例２
実施例２の（反射防止フィルムの作成）において、反射防止層の形成に、塗工液として、屈折率１．３８のフッ素変性アルコキシラン溶液を用いたこと以外は実施例２と同様にして反射防止フィルムを作成した。以降は、実施例２と同様にして、反射防止機能付き偏光板を作成した。
【００９６】
比較例３
比較例１で得られた反射防止機能付き偏光板の反射防止層表面に、コロナ処理を出力１．５ＫＶで１０秒間照射した。
【００９７】
比較例４
比較例２で得られた反射防止機能付き偏光板の反射防止層表面に、コロナ処理を出力１．５ＫＶで１０秒間照射した。
【００９８】
実施例および比較例で得られた反射防止機能付き偏光板について下記の評価を行った。結果を表１に示す。
【００９９】
（初期摩擦帯電量（Ａ））
反射防止機能付き偏光板（サンプルサイズ：４０ｍｍ×４０ｍｍ）の反射防止層を施していない側の面を評価ステージ上に固定した。羊毛を巻付けた回転体（７０ｍｍφ）で、反射防止層を擦り  （３００ｒｐｍ，ステージ移動速度８．３ｍｍ／ｓｅｃ，２３±１℃）、摩擦帯電を生じさせた後、電圧計（カスガ社製，ＫＳＤ−０１０１）で、１ｃｍの幅をおき、室温（２３℃）下で帯電量（ＫＶ）を測定した。
【０１００】
（加湿後摩擦帯電量（Ｂ））
反射防止機能付き偏光板（サンプルサイズ：４０ｍｍ×４０ｍｍ）を、６０℃、９０％ＲＨの環境下で４８時間放置し、８０℃で１０分間乾燥した。その後、摩擦帯電量（Ａ）の測定と同様の条件下で摩擦帯電量（Ｂ）を測定した。
【０１０１】
（埃拭き取り性）
摩擦帯電量（Ａ）、（Ｂ）をそれぞれ測定した後、当該サンプルの反射防止層にパルプ１００％のティッシュを粉砕した粉を撒き、綿（Ｍｉｌｌｉｋｅｎ社製、ＡＮＴＩＣＯＮ  ＧＯＬＤ）で拭き取れるか否かを以下の基準で目視にて判定した。
○：拭き取れる。
×：拭き取れない。
【０１０２】
（反射率）
反射防止機能付き偏光板の裏（反射防止層を形成していない面）をスチールウールで粗した後、黒のアクリルラッカーをスプレーし、裏面の反射をなくしたサンプルを傾斜積分球付き分光光度計（島津製作所製，ＵＶ−２４００）を用いて全反射率（％）を測定した。結果より、Ｃ光源２°視野でのＹ値を算出した。
【０１０３】
【表１】
2004160736.tif 000003
上記、結果に示すとおり実施例の反射防止機能付き偏光板は、コロナ処理をしなくても初期摩擦帯電量（Ａ）が、−１〜＋２ＫＶの範囲にあり、また摩擦帯電量（Ｂ）と初期摩擦帯電量（Ａ）との差（Ｂ−Ａ）が、±０．５ＫＶ以内であり使用環境が変わった場合にも良好な埃拭き取り性を有することが分かる。また良好な反射防止特性を有し、実用特性に優れるものであることが分かる。
【図面の簡単な説明】
【図１】本発明の反射防止フィルムの断面図の一例である。
【図２】本発明の反射防止フィルムの断面図の一例である。
【符号の説明】
１：透明基板
２：ハードコート層
３：反射防止層
４：微粒子
【図１】
2004160736.tif 000004
【図２】
2004160736.tif 000005